(57)【要約】【課題】本発明は、食品、医薬品、電子部材、電子機器等の内容物が、酸素や水蒸気等によって変質や劣化したりすることを抑制する包装用フィルムとして、レトルト処理やボイル処理においても高いガスバリア性を保持するガスバリアフィルム及びそれを用いた包装体を提供することを目的とする。【解決手段】プラスティックフィルム基材の片面に、水酸基含有高分子体（Ａ）と、ポリアクリル酸またはその部分中和物、ポリメタクリル酸またはその部分中和物から選ばれる少なくとも１種以上の成分（Ｂ）とからなる層を設け、もう一方の片面にセラミックス蒸着層を設けたことを特徴とするガスバリアフィルムおよびそれを用いた包装体である。【選択図】図１
2004202822.tif 000002
【特許請求の範囲】
【請求項１】
プラスティックフィルム基材の片面に、水酸基含有高分子体（Ａ）と、ポリアクリル酸またはその部分中和物、ポリメタクリル酸またはその部分中和物から選ばれる少なくとも１種以上の成分（Ｂ）とからなる層を設け、もう一方の片面にセラミックス蒸着層を設けたことを特徴とするガスバリアフィルム。
【請求項２】
前記プラスティックフィルム基材が、ポリオレフィン、ポリエステル、ポリアミド、ポリイミド、セルロース、アクリル樹脂、ポリエーテルスルホン、ポリ乳酸、ポリビニルアルコールの少なくとも１つを成分及び／又は共重合体成分に持つことを特徴とする請求項１記載のガスバリアフィルム。
【請求項３】
前記水酸基含有高分子体が、ポリビニルアルコール、デンプン、セルロースの少なくとも１つを成分及び／又は共重合体成分に持つことを特徴とする請求項１または２記載のガスバリアフィルム。
【請求項４】
前記ポリアクリル酸の部分中和物又はポリメタクリル酸の部分中和物が、アルカリ金属塩及び／又はアルカリ土類金属塩であることを特徴とする請求項１乃至３のいずれか１項に記載のガスバリアフィルム。
【請求項５】
前記セラミックス蒸着層が、酸化アルミニウム、酸化珪素、酸化マグネシウムのいずれか又はこれらの混合物からなることを特徴とする請求項１乃至４のいずれか１項に記載のガスバリアフィルム。
【請求項６】
前記プラスティックフィルム基材のセラミックス蒸着層を積層する面に、プラズマ処理を施したことを特徴とする請求項１乃至５のいずれか１項に記載のガスバリアフィルム。
【請求項７】
前記プラズマ処理が、プラズマガス種としてアルゴン、窒素、酸素の少なくとも１種類以上を用いて、プラズマバイアス値を１００［Ｖ］以上とし、またＥｂ＝バイアス値／（フィルム幅×加工速度）で定義されるＥｂ値が２００［Ｖ・ｓ・ｍ-2］以上である低温プラズマ処理であることを特徴とする請求項６記載のガスバリアフィルム。
【請求項８】
前記プラズマ処理が、リアクティブイオンエッチングモードプラズマ処理であることを特徴とする請求項６記載のガスバリアフィルム。
【請求項９】
前記プラズマ処理もしくはセラミックス蒸着が、インライン工程にて行われることを特徴とする請求項１乃至８のいずれか１項に記載のガスバリアフィルム。
【請求項１０】
前記セラミックス蒸着層の上に、ポリビニルアルコール及び金属アルコキシドの加水分解物を成分に持つ複合被膜を設けたことを特徴とする請求項１乃至９のいずれか１項に記載のガスバリアフィルム。
【請求項１１】
前記金属アルコキシドが、シランアルコキシド及び／又はシランカップリング剤であることを特徴とする請求項１０記載のガスバリアフィルム。
【請求項１２】
請求項１乃至１１のいずれか１項に記載するガスバリアフィルムを用いて成形されてなることを特徴とするガスバリア性包装体。
【発明の詳細な説明】
【０００１】
【発明の属する技術分野】
本発明は、ガスバリアフィルムに関する。さらに詳細には、食品、医薬品、電子部材、電子機器等の内容物が、酸素や水蒸気等によって変質や劣化したりすることを抑制する包装用フィルムとして好適なガスバリアフィルム及びガスバリア性包装体に関する。
【０００２】
【従来の技術】
包装材料には種々の機能が要求される。その中でも、内容物保護性は最も重要な機能である。内容物の劣化及び変質は主に酸素、水分、光、熱などの影響により促進される。とりわけ、酸素及び水分の影響が大きい。それらを遮断することが、内容物保護性を考える上で重要であり、すなわち、ガスバリアフィルムの存在が要求される。また、今日のように嗜好性が多様化したり、添加剤が規制されるなどの状況下では外部からの遮断のみならず、不活性ガス充填包装や、風味、香気の退化防止など、内部からの透過も遮断する必要がある。
【０００３】
しかしながら、一般的にプラスティックフィルムはガスバリア性に乏しく、単独で用いる場合には一部用途を除いては要求を満たすものがない。そこで、他のガスバリア性に優れた層を積層することによって、ガスバリアフィルムを作成する方法が採られていることが多い。
【０００４】
ポリビニルアルコールを成分に含む層を有したフィルムは、乾燥状態では樹脂が結晶性に富み酸素バリア性に優れることが知られているが、高湿条件下では結晶性が低下するため、バリア性が著しく低下することが問題である（例えば、特許文献１、２、３参照）。
【０００５】
上記の問題点を改善するために種々の方法が考案されている。非水酸基系として、ポリ塩化ビニリデン層を設けたガスバリアフィルム等も実用化されているが、廃棄処理時に有害なダイオキシンを発生する恐れがある（例えば、特許文献４参照）。また、ポリビニルアルコールの耐水性を向上させるために、ポリビニルアルコール中にエチレンユニットを導入したポリ（ビニルアルコール−ｃｏ−エチレン）等の効果も知られているが、その湿度依存性に対する耐性は未だ十分であるとはいえない（例えば、特許文献５、６参照）。
【０００６】
また、ポリアクリル樹脂塩とポリビニルアルコールの複合被膜も考案されており酸素バリア性に優れることが知られているが、水蒸気バリア性が発現されない（例えば、特許文献７参照）。セラミックス蒸着層を設けたガスバリアフィルムも各社から発売されているが、用途によってはバリア性が不充分である場合がある。また、レトルト処理を行うと酸素バリア性が若干損なわれることもある（例えば、特許文献８参照）。
【０００７】
【特許文献１】
特開平７−４１６８５号公報
【特許文献２】
特開平７−３３９０９号公報
【特許文献３】
特開平７−２５１４７５号公報
【特許文献４】
特開昭５５−５９９６１号公報
【特許文献５】
特開平６−２９３１１８号公報
【特許文献６】
特開平１１−１７０４３０号公報
【特許文献７】
特開２００１−１６４１７４号公報
【特許文献８】
特開平６−１６８４８号公報
【０００８】
【発明が解決しようとする課題】
本発明は、上記の問題点を解決するためになされたものであって、食品、医薬品、電子部材、電子機器等の内容物が、酸素や水蒸気等によって変質や劣化したりすることを抑制する包装用フィルムとして、レトルト処理やボイル処理においても高いガスバリア性を保持するガスバリアフィルム及びそれを用いた包装体を提供することを目的とする。
【０００９】
【課題を解決するための手段】
上記の目的を達成するために、すなわち請求項１に係る発明は、プラスティックフィルム基材の片面に、水酸基含有高分子体（Ａ）と、ポリアクリル酸またはその部分中和物、ポリメタクリル酸またはその部分中和物から選ばれる少なくとも１種以上の成分（Ｂ）とからなる層を設け、もう一方の片面にセラミックス蒸着層を設けたことを特徴とするガスバリアフィルムである。
【００１０】
また、請求項２に係る発明は、前記プラスティックフィルム基材が、ポリオレフィン、ポリエステル、ポリアミド、ポリイミド、セルロース、アクリル樹脂、ポリエーテルスルホン、ポリ乳酸、ポリビニルアルコールの少なくとも１つを成分及び／又は共重合体成分に持つことを特徴とする請求項１記載のガスバリアフィルムである。
【００１１】
また、請求項３に係る発明は、前記水酸基含有高分子体が、ポリビニルアルコール、デンプン、セルロースの少なくとも１つを成分及び／又は共重合体成分に持つことを特徴とする請求項１または２記載のガスバリアフィルム。
【００１２】
また、請求項４に係る発明は、前記ポリアクリル酸の部分中和物又はポリメタクリル酸の部分中和物が、アルカリ金属塩及び／又はアルカリ土類金属塩であることを特徴とする請求項１乃至３のいずれか１項に記載のガスバリアフィルム。
【００１３】
また、請求項５に係る発明は、前記セラミックス蒸着層が、酸化アルミニウム、酸化珪素、酸化マグネシウムのいずれか又はこれらの混合物からなることを特徴とする請求項１乃至４のいずれか１項に記載のガスバリアフィルム。
【００１４】
また、請求項６に係る発明は、前記プラスティックフィルム基材のセラミックス蒸着層を積層する面に、プラズマ処理を施したことを特徴とする請求項１乃至５のいずれか１項に記載のガスバリアフィルム。
【００１５】
また、請求項７に係る発明は、前記プラズマ処理が、プラズマガス種としてアルゴン、窒素、酸素の少なくとも１種類以上を用いて、プラズマバイアス値を１００［Ｖ］以上とし、またＥｂ＝バイアス値／（フィルム幅×加工速度）で定義されるＥｂ値が２００［Ｖ・ｓ・ｍ-2］以上である低温プラズマ処理であることを特徴とする請求項６記載のガスバリアフィルム。
【００１６】
また、請求項８に係る発明は、前記プラズマ処理が、リアクティブイオンエッチングモードプラズマ処理であることを特徴とする請求項６記載のガスバリアフィルム。
【００１７】
また、請求項９に係る発明は、前記プラズマ処理もしくはセラミックス蒸着が、インライン工程にて行われることを特徴とする請求項１乃至８のいずれか１項に記載のガスバリアフィルム。
【００１８】
また、請求項１０に係る発明は、前記セラミックス蒸着層の上に、ポリビニルアルコール及び金属アルコキシドの加水分解物を成分に持つ複合被膜を設けたことを特徴とする請求項１乃至９のいずれか１項に記載のガスバリアフィルム。
【００１９】
また、請求項１１に係る発明は、前記金属アルコキシドが、シランアルコキシド及び／又はシランカップリング剤であることを特徴とする請求項１０記載のガスバリアフィルム。
【００２０】
また、請求項１２に係る発明は、請求項１乃至１１のいずれか１項に記載するガスバリアフィルムを用いて成形されてなることを特徴とする包装体。
【００２１】
【発明の実施の形態】
以下、本発明の実施形態の一例について図面を参照して詳細に説明する。
図１は、本発明のガスバリアフィルムの構成の一例を示す断面図である。
図１に示すように、本発明のガスバリアフィルム１は、  プラスティックフィルム基材２の片面に、水酸基含有高分子体（Ａ）と、ポリアクリル酸またはその部分中和物、ポリメタクリル酸またはその部分中和物から選ばれる少なくとも１種以上の成分（Ｂ）とからなる層３を設け、もう一方の片面にセラミックス蒸着層４を設け、さらにそのセラミックス蒸着層４の上に、ポリビニルアルコール及び金属アルコキシドの加水分解物を成分に持つ複合被膜５を積層したた構成のものである。この複合被膜５は、必要に応じて設けられるものである。
【００２２】
本発明で用いられるプラスティックフィルム基材２としては、ポリオレフィン、ポリエステル、ポリアミド、ポリイミド、セルロース、アクリル樹脂、ポリエーテルスルホン、ポリ乳酸、ポリビニルアルコールの少なくともひとつを成分及びまたは共重合成分に持つことが望ましい。とりわけポリエチレンテレフタレート、ナイロンは好適であるが、必ずしも限定するものではない。実用的には用途や要求物性により適宜選定をすることが望ましく、限定をする例ではないが、医療用品、薬品、食品等の包装にはポリエチレンテレフタレート、ポリプロピレン、ナイロンなどがコスト的に用いやすく、電子部材、光学部材等の極端に水分を嫌う内容物を保護する包装には、ポリエチレンナフタレート、ポリイミド類、ポリエーテルスルホンなどのそれ自体も高いガスバリア性を有する基材を用いることが望ましい。
【００２３】
また、プラスティックフィルム基材の厚みは限定するものではないが、用途に応じて６μｍから２００μｍの範囲のものが使用しやすい。
【００２４】
次に、本発明で用いられる水酸基含有高分子体（Ａ）としては、ポリビニルアルコール、デンプン、セルロースのいずれかであることが好ましいが、層を設けるにあたりコーティング法を用いることを考慮すれば、ポリビニルアルコールまたはデンプンが溶液化し易く用いやすい。セルロースを用いる場合には微粉末にしてコーティング液中に分散する、または化学修飾により、例えばカルボキシメチルセルロースに部分もしくは全体を変換して用いることが好ましい。
【００２５】
次に、本発明で用いられるポリアクリル酸またはその部分中和物、ポリメタクリル酸またはその部分中和物から選ばれる少なくとも１種以上の成分（Ｂ）としてのポリアクリル酸、ポリメタクリル酸とはそれぞれポリアクリル酸、ポリメタクリル酸を重合させることで得られるポリマーである。重合には通常のラジカル重合法を用いることができ、特に溶液重合はポリマーが溶液として得られるために用いやすい。但し用途、物性的により高分子量のポリマーを得たければ、懸濁重合法やバルク重合法を採用するのがよい。また、ポリアクリル酸エステル、ポリメタクリル酸エステルを加水分解することによっても得ることが可能である。また、これらとアルカリ金属またはアルカリ土類金属単体、もしくはそれらの水酸化物を反応させることで得られる。尚、これら製法は限定例ではなく、また市販されているので用いることが出来る。また、中和度は３０％（ｍｏｌ比）以下、さらに好ましくは２０％以下が望ましい。
【００２６】
次に、セラミック蒸着層４としては、ガスバリア性を付与するために設けるもので、扱い易さ、経済性、ガスバリア性能等を考慮して、酸化アルミニウム、酸化珪素、酸化マグネシウム、酸化チタンのうちの少なくとも１種類以上を成分に持つことが好ましい。また、これら金属酸化物は、必ずしも酸化飽和している必要は無い。また、要求物性に応じて、各種添加物を混合させても構わない。これらのセラミックの組成比、酸化度、添加物などは、用途、コスト、成膜装置特性等を考慮して設定すればよい。
【００２７】
成膜手段は、真空蒸着法、スパッタリング法、化学的気相成長法（ＣＶＤ法）などの公知の方法が挙げられ、電子線加熱方式真空蒸着法などが特に有効であるが、これらの例に限定されるものではない。
【００２８】
膜厚は限定するものではないが、１ｎｍ以上１００ｎｍ以下が好ましい。これより薄い場合には、均一に成膜することが困難になるためにガスバリア性能が発現されにくく、また、これ以上の場合には、ガスバリア性能は発現されるものの、可橈性が減少し後加工適性や実用性に乏しくなり、また不経済である。
【００２９】
次に、プラズマ処理について説明する。そもそも本処理はプラスティックフィルム基材とセラミック蒸着層との密着性を向上させることを主目的に行うものである。ここでいう低温プラズマとは、プラズマガス種にアルゴン、窒素、酸素の少なくとも１種類以上を用いたリアクティブイオンエッチングモード放電が望ましい。
【００３０】
リアクティブイオンエッチングモードとは、電極を中空な箱のような形状に作成し、尚且つ、対極（ここでは基材フィルムの受け、巻取り式であればドラムに相当）に対し大きくすることで、ライフ・エレクトロードを陽極化したものであり、通常のプラズマ発生装置と比較して、高いバイアス値を得ることができる。実機としては、基本原理を踏襲していれば、特にこの記述に限定されるものではない。又、通常のプラズマ発生装置でも、陰極側に基材を置くことで類似のプラズマ処理を行える。
【００３１】
加工速度、エネルギーレベルなどで示される処理条件は、基材種類、用途、放電装置特性などに応じ、適宜設定するべきである。ただし、プラズマのバイアス値は１００［Ｖ］以上、前述Ｅｂ値を２００［Ｖ・ｓ・ｍ-2］以上にすることが必要であり、これより若干低い値でも、ある程度の密着性を発現するが、未処理品に比べて優位性が低い。
【００３２】
プラズマ用の気体及びその混合比などに関してはポンプ性能や取り付け位置などによって、導入分と実効分とでは流量が異なるので、用途、基材、装置特性に応じて適宜設定するべきである。また、用いる基材の含有水分、含有気体量等によって、本工程及び後述するセラミック蒸着工程における真空度に影響を与えるので注意する必要がある。
【００３３】
必要に応じて、セラミックス蒸着層の上に、ポリビニルアルコール及び金属アルコキシドの加水分解物を成分に持つ複合被膜５を設けることができる。この複合被膜は、ガスバリア性の向上、蒸着層の保護、印刷適性の向上などを目的として設けるものである。
ここでいうポリビニルアルコールとは一般的には酢酸ビニルを重合して得られるポリ酢酸ビニルを加水分解することによって得られるポリマーであるが、製法については限定しない。また、種々物性を付与するために化学修飾することもでき、本発明の主旨を逸脱するものではない。
【００３４】
また、金属アルコキシドには種々あるが、取り扱い性、コストなどを考えれば珪素のアルコキシドがよろしい。また、被膜の柔軟性向上、密着性改善などの要求があれば、テトラアルコキシドに限ることなく、いわゆるシランカップリング剤を適宜選定添加するのがよい。
【００３５】
上記の複合被膜を形成する方法は、特に限定するものではないが、ディッピング法、ロールコート法、スクリーン印刷法、スプレー法等の公知の塗工法を用いることができる。
【００３６】
本発明のガスバリアフィルムを包装袋など包装体として用いる際には、接着層としてのヒートシール層を組み合わせて用いる必要がある。
【００３７】
ヒートシール層としては、ポリプロピレン、ポリエチレン、ポリエチレン−ｃｏ−酢酸ビニルなど公知の高分子フィルムを用いることができ、限定されるものではない。また、ヒートシールニスやホットメルト材を用いてもよい。あるいは基材自身がヒートシール性を有してもよい。
【００３８】
積層法に関しては、ドライラミネート法、ウェットラミネート法、エクストルーダー法、コーティング法などの公知の方法を用いることができ、材質等に応じて適当な手段を選定することがよろしく、またこれらに限定するものではない。
尚、その際の積層構成は用途に応じて適宜決定することがよろしい。
【００３９】
【実施例】
以下、本発明の一実施例について具体的に説明する。
【００４０】
１２μｍ厚の５００ｍｍ幅ポリエチレンテレフタレート（ＰＥＴ）フィルムの片面に、ポリアクリル酸（分子量（ＧＰＣ，ＰＳ換算）＝約１０，０００）の水酸化ナトリウム部分中和物（中和度１０％）とポリビニルアルコール（クラレ製の「ポバールＰＶＡ１２４」）を主成分とする水溶液をグラビアコーティング法により塗布し、オーブンにて乾燥後、続いて熱ロールにて追乾燥を行うことで被膜を設けた（ａ層）。
【００４１】
次に、リアクティブイオンエッチングモードプラズマ処理装置により入力１２０Ｗ−バイアス４４４Ｖ（Ｅｂ＝８８８［Ｖ・ｓ・ｍ-2］）のプラズマ処理層を設けた（ｂ層）。
このｂ層の上に、電子線加熱方式にて真空蒸着法により酸化アルミニウム（不飽和酸化）層を設けた（ｃ層）。
【００４２】
さらに、テトラエトキシシランの塩酸酸性加水分解物とポリビニルアルコール（クラレ製の「ポバールＰＶＡ１２４」）を主成分とする水溶液をグラビアコーティング法により塗布し、オーブンにて乾燥後、続いて熱ロールにて追乾燥を行うことで被膜を設けた（ｄ層）。
【００４３】
さらに、このフィルムのｄ層側にヒートシール層として二軸延伸ナイロン（ユニチカ製の「エンブレムＯＮＭＢ−ＲＴ」、厚さ１５μ）をドライラミネート法によりウレタン系接着剤を用いて接合し、さらにこのナイロン面と未延伸ポリプロピレン（東セロ製の「ＲＸＣ−１８」、厚さ７０μ）とを同様にドライラミネート法によりウレタン系接着剤を用いて接合した。
【００４４】
上記で得られた積層フィルムのａ，ｂ，ｃ，ｄ層の有無によって、本発明のガスバリアフィルム構成のものが実施例１〜５であり、比較のためのものが比較例１〜５で、その層構成については表１に示してある。上記で得られた積層フィルムをＡ５大の４方パウチに成形し、水道水１５０ｍｌを充填した後、１２１℃−３０ｍｉｎの熱水回収式レトルト処理を行った。そのレトルト前後の酸素透過度及び水蒸気透過度について、下記に示す評価方法に基づいて評価した結果を表１に示す。なお、ｂ層に関して、「ＲＩＥ」は、リアクティブイオンエッチングモードプラズマ処理を行ったことを表し、「一般」は、一般的なプラズマ処理装置により入力１２００Ｗ−バイアス−２５Ｖ（Ｅｂ＝−５０［Ｖ・ｓ・ｍ-2］）のを行ったことを表す。
【００４５】
また、基材として、ＰＥＴフィルムの代わりに二軸延伸ナイロン（ユニチカ  製の「エンブレムＯＮ」、厚さ１５μ）を使用し、上記と同様にしてａ，ｂ，ｃ，ｄ層を設け、ｄ層側にヒートシール層として線状低密度ポリエチレン（タマポリ  製の「ＴＵＸ  ＦＣ−Ｓ」、厚さ６０μ）をドライラミネート法によりウレタン系接着剤を用いて接合して得られた積層フィルムのａ，ｂ，ｃ，ｄ層の有無によって、本発明のガスバリアフィルム構成のものが実施例６〜１０であり、比較のためのものが比較例６〜１０で、その層構成については表２に示してある。上記で得られた積層フィルムをＡ５大の４方パウチに成形し、水道水１５０ｍｌを充填した後、９５℃−３０ｍｉｎのボイル処理を行った。そのボイル前後の酸素透過度及び水蒸気透過度について、下記に示す評価方法に基づいて評価した結果を表２に示す。なお、ｂ層に関して、「ＲＩＥ」は、リアクティブイオンエッチングモードプラズマ処理を行ったことを表し、「一般」は、一般的なプラズマ処理装置により入力１２００Ｗ−バイアス−２５Ｖ（Ｅｂ＝−５０［Ｖ・ｓ・ｍ-2］）のを行ったことを表す。
【００４６】
（ガスバリア性評価）
・酸素透過度測定（測定装置：モダンコントロール社製ＯＸＴＲＡＮ２／２０測定条件：３０℃−７０％ＲＨ）
・水蒸気透過度測定（測定装置：モダンコントロール社製ＰＥＲＭＡＴＲＡＮ３／３１  測定条件：４０℃−９０％ＲＨ）
【００４７】
【表１】
2004202822.tif 000003
【００４８】
【表２】
2004202822.tif 000004
【００４９】
表１及び２から明らかに、本発明の構成のガスバリフィルム（実施例１〜１０）は、いずれもレトルト処理もしくはボイル処理後でも高いバリア性を保持している。これに対して、比較例１及び２は水蒸気バリア性をあるレベルまで保持しているものの、酸素バリア性は著しく低下している。また、比較例４は酸素バリア性を保持するものの、水蒸気バリアに関しては基材並（比較例５）である。ナイロン基材の場合にもほぼ同様の結果である。
【００５０】
【発明の効果】
本発明によれば、レトルト処理やボイル処理などのような過酷な処理工程を経ても酸素バリア性及び水蒸気バリア性を高いレベルで保持することのできるガスバリアフィルム及びそれを用いた包装体を提供することができる。
従って、内容物を酸素や水蒸気等によって変質や劣化を防止する必要のある食品、医薬品、電子部材、電子機器等の包装分野の包装用フィルム及び包装体として好適に用いられるものである。
【図面の簡単な説明】
【図１】本発明のガスバリアフィルムの構成の一例を示す断面図である。
【符号の説明】
１・・・ガスバリアフィルム
２・・・プラスティックフィルム基材層
３・・・水酸基含有高分子体（Ａ）と、成分（Ｂ）とからなる層
４・・・セラミックス蒸着層
５・・・複合被膜
【図１】
2004202822.tif 000005